ПЕНОПОЛИУРЕТАН

1. Способ изготовления полимер-модифицированного полиола, где оламин подвергают реакции с органическим полиизоцианатом в присутствии полиола и, по меньшей мере, одного катализатора, который представляет собой металлическую соль органической кислоты, где оламин реагирует, по меньшей мере, преимущественно полифункционально с изоцианатом, где упомянутый катализатор или, по меньшей мере, один упомянутый катализатор представляет собой металлическую соль органической кислоты, не имеющую металл-углеродной связи, и где вязкость полимер-модифицированного полиола составляет, по меньшей мере, 2250 миллипуаз (мПз), когда измеряют при 25°C с использованием вискозиметра Brookfield или совместимого с системой Brookfield вискозиметра.
2. Способ по п.1, где вязкость составляет, по меньшей мере, 2400 мПз.
3. Способ по п.1, где вязкость составляет, по меньшей мере, 2500 мПз.
4. Способ по п.1, где катализатор имеет формулу:
3
2
М(О.СО.R.СН),
где М представляет собой металл,
R представляет собой углеродную цепь с 6-20 углеродами.
5. Способ по п.4, где R представляет собой углеродную цепь с 6-16 углеродами.
6. Способ изготовления полимер-модифицированного полиола, где оламин подвергают реакции с органическим полиизоцианатом в присутствии полиола и, по меньшей мере, одного катализатора, который представляет собой металлическую соль органической кислоты, где оламин реагирует, по меньшей мере, преимущественно полифункционально с изоцианатом, где упомянутый катализатор или, по меньшей мере, один упомянутый катализатор имеет формулу:
3
2
М(О.СО.R.СН),
где М представляет собой металл,
R представляет собой углеродную цепь с 6-20 углеродами.
7. Способ по п.6, где R представляет собой углеродную цепь с 6-16 углеродами.
8. Способ по любому одному из пп.1, 6, где катализатор представляет собой металлическую соль жирной монооксикислоты.
9. Способ по п.8, где катализатор представляет собой металлическую соль: рицинолеат металла.
10. Способ изготовления полимер-модифицированного полиола, где оламин подвергают реакции с органическим полиизоцианатом в присутствии полиола и, по меньшей мере, одного катализатора, который представляет собой металлическую соль органической кислоты, где оламин реагирует, по меньшей мере, преимущественно полифункционально с изоцианатом, где упомянутый катализатор или, по меньшей мере, один упомянутый катализатор представляет собой металлическую соль жирной монооксикислоты.
11. Способ по п.10, где катализатор представляет собой металлическую соль: рицинолеат металла.
12. Способ по п.10, где катализатор выбирают из дирицинолеата олова и цинка.
13. Способ по любому одному из пп.1, 6, 10, где металлический катализатор выбирают из:
октоата олова,
дилаурата олова,
дипальмитата олова,
дистеарата олова,
диолеата олова,
октоата цинка,
динеодеканоата цинка.
14. Способ по п.13, где катализатор выбирают из:
тринеодеканоата висмута,
октоата калия,
октоата циркония.
15. Способ по любому одному из пп.1, 6, 10, где доля металл-карбоксилатного катализатора составляет 0,001-0,1 ммоль/100 г полиола.
16. Способ по п.15, где доля катализатора составляет 0,005-0,05 ммоль/100 г полиола.
17. Способ по п.16, где доля катализатора составляет 0,006-0,012 ммоль/100 г полиола.
18. Способ по любому одному из пп.1, 6, 10, где оламин представляет собой триэтаноламин.
19. Способ по любому одному из пп.1, 6, 10, где полиол представляет собой, по меньшей мере, преимущественно простой полиэфирполиол.
20. Способ по любому одному из пп.1, 6, 10, где изоцианат выбирают из TDI (толуолдиизоцианата) и MDI (метилен-дифенил-изоцианата).
21. Способ по п.20, где изоцианатный индекс составляет 90-120.
22. Способ по п.21, где изоцианатный индекс составляет 95-111.
23. Полимер-модифицированный полиол, изготовленный посредством способа по любому одному из пп.1-22.
24. Способ изготовления полиуретанового пенопласта (пенополиуретана), где полимер-модифицированный полиол по п.23 подвергают реакции с изоцианатом в присутствии металл-карбоксилатного катализатора с образованием полиуретанового материала, который является вспененным.
25. Способ по п.24, где металл-карбоксилатный катализатор представляет собой металлическую соль органической кислоты, не имеющую металл-углеродной связи.
26. Способ по п.25, где катализатор представляет собой металлическую соль жирной монооксикислоты.
27. Способ по п.25, где катализатор, выбирают из октоата олова и дирицинолеата олова.
28. Способ по любому одному из пп.24-27, где катализатор является таким же, что и металл-карбоксилатный катализатор, использованный в образовании полимер-модифицированного полиола.
29. Эластичный полиуретановый пенопласт (эластичный пенополиуретан), изготовленный посредством способа по любому одному из пп.24-28.
30. Полиуретановый пенопласт (пенополиуретан) по п.29, который представляет собой высокоэластичный (HR) пенопласт.